СПОСОБ ПРИГОТОВЛЕНИЯ КОМПОЗИЦИЙ СШИВАЮЩЕГО АГЕНТА НА ОСНОВЕ ЦИРКОНИЯ И ИХ ИСПОЛЬЗОВАНИЕ НА НЕФТЯНЫХ МЕСТОРОЖДЕНИЯХ

1. Способ получения циркониевого комплекса, пригодного для сшивания жидкости для гидроразрыва пласта, включающий следующие стадии: (а) стадию, на которой спиртовой раствор циркониевого комплекса приводят в контакт с алканоламином при молярном отношении 2-4 моль алканоламина на моль циркония для получения смеси, которая представляет собой основанный на растворителе алканоламиновый комплекс циркония; (б) стадию, на которой полученную смесь приводят в контакт с α-гидроксикарбоновой кислотой при молярном отношении 2-4 моль гидроксикарбоновой кислоты на моль циркония в течение периода времени, достаточного для стабилизации результирующего раствора комплекса цирконий-алканоламин-гидроксикарбоновая кислота.
2. Способ по п.1, где циркониевый комплекс представляет собой тетраалкильный цирконат, выбранный из группы, состоящей из тетраизопропилцирконата, тетра-н-пропилцирконата и тетра-н-бутилцирконата; алканоламин выбирают из группы, состоящей из триэтаноламина, три-н-пропаноламина, триизопропаноламина, диизопропаноламина и их смесей; а α-гидроксикарбоновую кислоту выбирают из группы, состоящей из молочной кислоты, гликолевый кислоты, яблочной кислоты, лимонной кислоты и их смесей.
3. Способ по п.1 или 2, где на стадии (а) или на стадии (б) в способ добавляют растворитель, который представляет собой алифатический спирт, имеющий 1-6 атомов углерода.
4. Сшивающая композиция, которая содержит водную жидкость; буфер для корректировки рН; способный сшиваться органический полимер; и раствор комплекса цирконий-алканоламин-гидроксикарбоновая кислота, полученный способом, включающим: (a) стадию, на которой спиртовой раствор циркониевого комплекса приводят в контакт с алканоламином при молярном отношении 2-4 моль алканоламина на моль циркония для получения смеси, которая представляет собой основанный на растворителе алканоламиновый комплекс циркония; (б) стадию, на которой полученную смесь приводят в контакт с α-гидроксикарбоновой кислотой при молярном отношении 2-4 моль гидроксикарбоновой кислоты на моль циркония в течение периода времени, достаточного для стабилизации результирующего раствора комплекса цирконий-алканоламин-гидроксикарбоновая кислота.
5. Композиция по п.4, где водную жидкость выбирают из группы, состоящей из воды, водного спирта и водного раствора стабилизатора глины; и органический полимер представляет собой способный сольватироваться полисахарид, и выбирают из группы, состоящей из смол, производных смол и производных целлюлозы.
6. Композиция по п.4 или 5, где водная жидкость представляет собой воду, водный метанол, водный этанол, водный раствор калия хлорида, водный раствор тетраметиламмония хлорида или сочетание двух или более из них; а органический полимер представляет собой гидроксиэтилгуар, гидроксипропилгуар, карбоксиэтилгидроксиэтилгуар, карбоксиметилгидроксипропилгуар или карбоксиметилгуар.
7. Способ гидравлического разрыва подземного пласта, включающий стадию, на которой в пласт закачивают со скоростью потока и давлением, достаточными для создания, повторного раскрытия и/или расширения одной или более трещин в пласте, сшивающую композицию, содержащую водную жидкость; буфер для корректировки рН; способный сшиваться органический полимер и раствор комплекса бороцирконата, где раствор получают способом, включающим: (а) стадию, на которой спиртовой раствор циркониевого комплекса приводят в контакт с алканоламином при молярном отношении 2-4 моль алканоламина на моль циркония для получения смеси, которая представляет собой основанный на растворителе алканоламиновый комплекс циркония; (б) стадию, на которой смесь приводят в контакт с α-гидроксикарбоновой кислотой при молярном отношении 2-4 моль гидроксикарбоновой кислоты на моль циркония в течение периода времени, достаточного для стабилизации результирующего раствора комплекса цирконий-алканоламин-гидроксикарбоновая кислота.
8. Способ по п.7, где температура в пласте составляет 275-325°F (135-163°C).
9. Способ по п.7 или 8, где подземный пласт пробуривают стволом скважины;
базовый гель получают путем смешивания способного сшиваться органического полимера с водной жидкостью;
раствор комплекса цирконий-алканоламин-гидроксикарбоновая кислота, базовый гель или оба содержат также буфер для корректировки рН;
раствор комплекса цирконий-алканоламин-гидроксикарбоновая кислота приводят в контакт с базовым гелем в стволе скважины для получения сшитого геля, и
сшитый гель закачивают в пласт из ствола скважины.
10. Способ избирательного закупоривания проницаемых зон и утечек в подземных пластах, который включает стадию, на которой в проницаемую зону или место подземной утечки закачивают сшивающую композицию, содержащую водную жидкость; буфер для корректировки рН; способный сшиваться органический полимер и раствор комплекса цирконий-алканоламин-гидроксикарбоновая кислота, содержащий водную жидкость; буфер для корректировки рН; способный сшиваться органический полимер и раствор комплекса цирконий-алканоламин-гидроксикарбоновая кислота, где раствор получают способом, включающим: (а) стадию, на которой спиртовой раствор циркониевого комплекса приводят в контакт с алканоламином при молярном отношении 2-4 моль алканоламина на моль циркония для получения смеси, которая представляет собой основанный на растворителе алканоламиновый комплекс циркония; (б) стадию, на которой смесь приводят в контакт с α-гидроксикарбоновой кислотой при молярном отношении 2-4 моль гидроксикарбоновой кислоты на моль циркония в течение периода времени, достаточного для стабилизации результирующего раствора комплекса цирконий-алканоламин-гидроксикарбоновая кислота.
11. Способ по п.11, где температура в пласте составляет 275-325°F (135-163°C).